(57)【特許請求の範囲】
【請求項１】
充填剤とバインダー樹脂と中空無機フィラーと、樹脂製マイクロバルーンとを含む非硬化型耐火性パテ組成物であって、
前記充填剤が、水酸化アルミニウム、水酸化マグネシウム、タルク、フライアッシュからなる群より選ばれる１種類もしくは２種類以上を含み、
前記バインダー樹脂が、ポリブテンオイル、液状ポリブタジエン、液状スチレンブタジエンゴム、液状クロロプレンゴム、液状イソプレンゴムからなる群より選ばれる１種類もしくは２種類以上を含み、
前記樹脂製マイクロバルーンは、無機粉体で少なくとも表面の一部がコーティングされており、前記樹脂製マイクロバルーンの外殻を構成する樹脂が、アクリロニトリル樹脂、フェノール樹脂、塩化ビニリデンからなる群より選ばれる１種類もしくは２種類以上を含むもので、
前記充填剤と前記バインダー樹脂と前記中空無機フィラーと前記無機粉体でコーティングされた樹脂製マイクロバルーンの合計重量に対してそれぞれが占める重量割合は、前記充填剤が２５〜６５重量％、前記バインダー樹脂が２０〜４０重量％、前記中空無機フィラーが５〜４０重量％、前記無機粉体でコーティングされた樹脂製マイクロバルーンが１〜１３重量％の範囲にあり、少なくとも前記充填剤と前記バインダー樹脂と前記中空無機フィラーと、前記無機粉体でコーティングされた樹脂製マイクロバルーンの合計が１００重量％になるようにこれらを含むものであることを特徴とする非硬化型耐火性パテ組成物。
【請求項２】
前記中空無機フィラーが、フライアッシュバルーンとシラスバルーンとパーライトのうちの少なくとも一種類を含むことを特徴とする請求項１に記載の非硬化型耐火性パテ組成物。
【請求項３】
前記中空無機フィラーの体積ＶＩに対する前記無機粉体でコーティングされた樹脂製マイクロバルーンの体積ＶＣの体積比（ＶＣ／ＶＩ）が、０．３〜６．０倍であり、
前記中空無機フィラーと前記無機粉体でコーティングされた樹脂製マイクロバルーンの合計量が、前記充填剤と前記バインダー樹脂と前記中空無機フィラーと前記無機粉体でコーティングされた樹脂製マイクロバルーンの合計体積を１００体積％とすると、前記合計体積に対して４５〜７２体積％含まれることを特徴とする請求項１または請求項２に記載の非硬化型耐火性パテ組成物。
【請求項４】
前記非硬化型耐火性パテ組成物において、前記充填剤と前記バインダー樹脂と前記中空無機フィラーと前記無機粉体でコーティングされた樹脂製マイクロバルーンの合計重量に対してそれぞれが占める重量割合は、前記充填剤が５０〜６５重量％、前記樹脂バインダーが２０〜３０重量％、前記中空無機フィラーが８〜１５重量％、前記無機粉体でコーティングされた樹脂製マイクロバルーンが４〜７重量％の範囲にあり、
少なくとも前記充填剤と前記バインダー樹脂と前記中空無機フィラーと、前記無機粉体でコーティングされた樹脂製マイクロバルーンの合計が１００重量％になるようにこれらを含むもので、
さらに前記中空無機フィラーの体積ＶＩに対する前記無機粉体でコーティングされた樹脂製マイクロバルーンの体積ＶＣの体積比（ＶＣ／ＶＩ）が２．０〜５．０倍の範囲であり、
前記中空無機フィラーと前記無機粉体でコーティングされた樹脂製マイクロバルーンの合計量が、前記充填剤と前記バインダー樹脂と前記中空無機フィラーと前記無機粉体でコーティングされた樹脂製マイクロバルーンの合計体積を１００体積％とすると、前記合計体積に対して４５〜６０体積％含まれることを特徴とする請求項３に記載の非硬化型耐火性パテ組成物。
【請求項５】
前記非硬化型耐火性パテ組成物には、前記無機粉体でコーティングされた樹脂製マイクロバルーンの代わりに、樹脂製マイクロバルーンの表面が無機粉体でコーティングされていない樹脂製マイクロバルーンを用い、
前記無機粉体でコーティングされていない樹脂製マイクロバルーンの配合割合が０．３〜３重量％で、
前記中空無機フィラーの体積ＶＩに対する前記無機粉体でコーティングされていない樹脂製マイクロバルーンの体積ＶＰの体積比（ＶＰ／ＶＩ）が２．０〜５．０倍の範囲を満足し、
さらに前記中空無機フィラーと前記無機粉体でコーティングされていない樹脂製マイクロバルーンの合計量が、前記充填剤と前記バインダー樹脂と前記中空無機フィラーと前記無機粉体でコーティングされていない樹脂製マイクロバルーンの合計体積を１００体積％とすると、前記合計体積に対して４５〜６０体積％含まれることを特徴とする請求項１に記載の非硬化型耐火性パテ組成物。
【請求項６】
前記非硬化型耐火性パテ組成物の比重が１．０未満であることを特徴とする請求項１〜５のいずれか１項に記載の非硬化型耐火性パテ組成物。
【請求項７】
前記非硬化型耐火性パテ組成物の１００質量部に対して、赤燐、ポリリン酸アンモニウム、リン酸エステル、硼砂、ホウ酸、ポリホウ酸ナトリウム、ホスファゼン、スズ酸亜鉛からなる群より選ばれる１種類もしくは２種類以上の混合物を、難燃材として３〜１０質量部添加したことを特徴とする請求項１〜６のいずれか１項に記載の非硬化型耐火性パテ組成物。
【請求項８】
前記非硬化型耐火性パテ組成物の１００質量部に対して、安息香酸エステル系可塑剤、エポキシ系可塑剤、リン酸エステル系可塑剤、塩素化パラフィン可塑剤、アジピン酸系可塑剤、フタル酸エステル系可塑剤からなる群より選ばれる１種類もしくは２種類以上を、可塑剤として３〜９質量部数添加したことを特徴とする請求項１〜７のいずれか１項に記載の非硬化型耐火性パテ組成物。
【発明の詳細な説明】
【技術分野】
【０００１】
本発明は、主に建築物（建物や船舶等）における防火壁や床等に設けられた電線やケーブル・配管の開口部に充填するために用いられる非硬化型耐火性パテ組成物に関するものである。
【背景技術】
【０００２】
建物や船舶などの建造物では、各設備・各部屋を画分する壁や床などの防火区画体に貫通孔を穿設し、その貫通孔に空調設備の配管や各種電線ケーブルなどが挿通される。しかしながら、ある空間で火災が発生するとその熱や炎で前記樹脂パイプ，空調装置の配管の発泡断熱材，電線ケーブルの被覆などが燃焼したり溶融したりして消失してしまうため、前記貫通孔が炎道になってここから隣の設備・部屋へと延焼が進んでしまう。
【０００３】
これらの貫通部の防火措置としては、耐火性もしくは不燃性を持つパテが使用されている。パテは開口内に充填、もしくはケイ酸カルシウム板等の不燃性のボード等と組み合わせて、その隙間を閉塞するために使用される。ここで使用されるパテには、施工後の時間経過とともに硬化する硬化型パテと、施工後も乾燥・硬化しない非硬化型のパテが挙げられる。
【０００４】
硬化型のパテは、施工後の貫通部を強固に保持できる利点があるが、建物のリフォームや設備の増設に伴う配線類の引き換え等には対応できない欠点があった。また、組成に水ガラスを使用したものは、耐水性に問題があり、屋外での雨風や結露に晒された場合に弱いという問題があった。
【０００５】
非硬化型のパテとしては、例えば、有機系バインダーに無機系フィラーを含むペースト状充填剤が挙げられる。非硬化型のパテは、施工後もパテの取出し、再施工が容易であるが、十分な耐火性を維持するために水酸化アルミニウム等の比重の高い難燃剤が使用され、パテ自体の比重が高いものが多く普及している。高層建築物等の貫通部に使用する場合、材料を高層階へ持って移動せねばならない場合があり、重いパテでは一度に持ち運べる量が少なくなり、多大な労力を必要とする。
【０００６】
パテ、粘土のような製品を軽量化させる技術としては各種軽量化材を使用する方法が検討され、例えば、軽量化材として中空ビーズや有機質マイクロバルーンを用いた例がある（特許文献１、２）。
【先行技術文献】
【特許文献】
【０００７】
【特許文献１】特開２０１１−４６８２１号公報
【特許文献２】特開２０００−２１２４８１号公報
【発明の概要】
【発明が解決しようとする課題】
【０００８】
しかしながら、特許文献１、２に記載のパテは、硬化性を有する補修パテであり、防火措置に使用できる非硬化型の耐火性を持つ組成物ではない。
【０００９】
比重１未満の耐火性パテを成り立たせるために、軽量化材として樹脂製マイクロバルーンのみを用いると、樹脂製マイクロバルーンがパテ全体に対する体積割合のほとんどを占めてしまうため、火災時に燃焼した際に樹脂製マイクロバルーンの部分が燃えて隙間が生じ、十分な耐火性能を有するパテを提供できない。
【００１０】
また、フライアッシュバルーンのような中空無機フィラーのみを軽量化材として使用した場合には、それ自体の比重が０．６〜１．０であり、耐火充填材として用いられる水酸化アルミニウム、水酸化マグネシウム、タルクなどがいずれも比重２．５以上であるため、十分な耐火性能を有するためには、比重１．０以上のパテとなってしまい、十分な軽量化と耐火性の両立が困難である。また、中空無機フィラーは、組成製造時の混練工程においてせん断の力や圧力によって破壊されやすいため、中空無機フィラーのみを軽量化材として使用する場合には、予定されていた比重に比べて実際の製造後の比重が増大するという問題にもつながりやすい。
【００１１】
本発明は、前述した問題点に鑑みてなされたもので、その目的とすることは、軽量で作業性に優れ、かつ耐火性にも優れた非硬化型耐火性パテ組成物を提供することである。
【課題を解決するための手段】
【００１２】
本発明者らは、上記課題に鑑み鋭意検討を行った。その結果、軽量化材として、樹脂製マイクロバルーンと中空無機フィラーの二種類を使用することで比重１未満かつ耐火性能を有する非硬化型耐火性パテを提供できることを見出した。
【００１３】
前述した目的を達成するために、以下の発明を提供する。
（１）充填剤とバインダー樹脂と中空無機フィラーと、樹脂製マイクロバルーンとを含む非硬化型耐火性パテ組成物であって、前記充填剤が、水酸化アルミニウム、水酸化マグネシウム、タルク、フライアッシュからなる群より選ばれる１種類もしくは２種類以上を含み、前記バインダー樹脂が、ポリブテンオイル、液状ポリブタジエン、液状スチレンブタジエンゴム、液状クロロプレンゴム、液状イソプレンゴムからなる群より選ばれる１種類もしくは２種類以上を含み、前記樹脂製マイクロバルーンは、無機粉体で少なくとも表面の一部がコーティングされており、前記樹脂製マイクロバルーンの外殻を構成する樹脂が、アクリロニトリル樹脂、フェノール樹脂、塩化ビニリデンからなる群より選ばれる１種類もしくは２種類以上を含むもので、前記充填剤と前記バインダー樹脂と前記中空無機フィラーと前記無機粉体でコーティングされた樹脂製マイクロバルーンの合計重量に対してそれぞれが占める重量割合は、前記充填剤が２５〜６５重量％、前記バインダー樹脂が２０〜４０重量％、前記中空無機フィラーが５〜４０重量％、前記無機粉体でコーティングされた樹脂製マイクロバルーンが１〜１３重量％の範囲にあり、少なくとも前記充填剤と前記バインダー樹脂と前記中空無機フィラーと前記無機粉体でコーティングされた樹脂製マイクロバルーンの合計が１００重量％になるようにこれらを含むものであることを特徴とする非硬化型耐火性パテ組成物。
（２）前記中空無機フィラーが、フライアッシュバルーンとシラスバルーンとパーライトのうちの少なくとも一種類を含むことを特徴とする（１）に記載の非硬化型耐火性パテ組成物。
（３）前記中空無機フィラーの体積ＶＩに対する前記無機粉体でコーティングされた樹脂製マイクロバルーンの体積ＶＣの体積比（ＶＣ／ＶＩ）が、０．３〜６．０倍であり、前記中空無機フィラーと前記無機粉体でコーティングされた樹脂製マイクロバルーンの合計量が、前記充填剤と前記バインダー樹脂と前記中空無機フィラーと前記無機粉体でコーティングされた樹脂製マイクロバルーンの合計体積を１００体積％とすると、前記合計体積に対して、４５〜７２体積％含まれることを特徴とする（１）または（２）に記載の非硬化型耐火性パテ組成物。
（４）前記非硬化型耐火性パテ組成物において、前記充填剤と前記バインダー樹脂と前記中空無機フィラーと前記無機粉体でコーティングされた樹脂製マイクロバルーンの合計重量に対してそれぞれが占める重量割合は、前記充填剤が５０〜６５重量％、前記樹脂バインダーが２０〜３０重量％、前記中空無機フィラーが８〜１５重量％、前記無機粉体でコーティングされた樹脂製マイクロバルーンが４〜７重量％の範囲にあり、少なくとも前記充填剤と前記バインダー樹脂と前記中空無機フィラーと前記無機粉体でコーティングされた樹脂製マイクロバルーンの合計が１００重量％になるようにこれらを含むもので、さらに前記中空無機フィラーの体積ＶＩに対する前記無機粉体でコーティングされた樹脂製マイクロバルーンの体積ＶＣの体積比（ＶＣ／ＶＩ）が２．０〜５．０倍の範囲であり、前記中空無機フィラーと前記無機粉体でコーティングされた樹脂製マイクロバルーンの合計量が、前記充填剤と前記バインダー樹脂と前記中空無機フィラーと前記無機粉体でコーティングされた樹脂製マイクロバルーンの合計体積を１００体積％とすると、前記合計体積に対して４５〜６０体積％含まれることを特徴とする（３）に記載の非硬化型耐火性パテ組成物。
（５）前記非硬化型耐火性パテ組成物には、前記無機粉体でコーティングされた樹脂製マイクロバルーンの代わりに、樹脂製マイクロバルーンの表面が無機粉体でコーティングされていない樹脂製マイクロバルーンを用い、前記無機粉体でコーティングされていない樹脂製マイクロバルーンの配合割合が０．３〜３重量％で、前記中空無機フィラーの体積ＶＩに対する前記無機粉体でコーティングされていない樹脂製マイクロバルーンの体積ＶＰの体積比（ＶＰ／ＶＩ）が２．０〜５．０倍の範囲を満足し、さらに前記中空無機フィラーと前記無機粉体でコーティングされていない樹脂製マイクロバルーンの合計量が、前記充填剤と前記バインダー樹脂と前記中空無機フィラーと前記無機粉体でコーティングされていない樹脂製マイクロバルーンの合計体積を１００体積％とすると、前記合計体積に対して４５〜６０体積％含まれることを特徴とする（１）に記載の非硬化型耐火性パテ組成物。
（６）前記非硬化型耐火性パテ組成物の比重が１．０未満であることを特徴とする（１）〜（５）のいずれかに記載の非硬化型耐火性パテ組成物。
（７）前記非硬化型耐火性パテ組成物の１００質量部に対して、赤燐、ポリリン酸アンモニウム、リン酸エステル、硼砂、ホウ酸、ポリホウ酸ナトリウム、ホスファゼン、スズ酸亜鉛からなる群より選ばれる１種類もしくは２種類以上の混合物を、難燃材として３〜１０質量部添加したことを特徴とする（１）〜（６）のいずれかに記載の非硬化型耐火性パテ組成物。
（８）前記非硬化型耐火性パテ組成物の１００質量部に対して、安息香酸エステル系可塑剤、エポキシ系可塑剤、リン酸エステル系可塑剤、塩素化パラフィン可塑剤、アジピン酸系可塑剤、フタル酸エステル系可塑剤からなる群より選ばれる１種類もしくは２種類以上を、可塑剤として３〜９質量部数添加したことを特徴とする（１）〜（７）のいずれかに記載の非硬化型耐火性パテ組成物。
【発明の効果】
【００１４】
本発明により、軽量で作業性に優れ、かつ耐火性にも優れた非硬化型耐火性パテ組成物を提供することができる。
【図面の簡単な説明】
【００１５】
【図１】電気炉試験前のサンプルと試験後のサンプル（比較例５と実施例９）の外観写真
【図２】非硬化型耐火性パテ組成物を、ケーブルを通した貫通孔を閉塞するために使用する場合の施工例を示す断面図。
【図３】ＩＳＯ  ８３４に準拠した標準加熱曲線
【発明を実施するための形態】
【００１６】
＜非硬化型耐火性パテ組成物＞
本発明の実施形態に係る非硬化型耐火性パテ組成物は、充填剤とバインダー樹脂と中空無機フィラーと無機粉体でコーティングされた樹脂製マイクロバルーンとを含む。中空無機フィラーと、無機粉体でコーティングされた樹脂製マイクロバルーンは、軽量化のために含む。本発明の実施形態にかかる非硬化型耐火性パテ組成物は、主に防火区画貫通部措置など火災時の耐火性能が要求される用途で使用される。なお、充填剤とバインダー樹脂と中空無機フィラーと無機粉体でコーティングされた樹脂製マイクロバルーンの合計に対する割合を、主組成物に対する割合と呼ぶこともある。
【００１７】
本発明の実施形態に係る非硬化型耐火性パテ組成物は、充填剤とバインダー樹脂と中空無機フィラーと、無機粉体でコーティングされた樹脂製マイクロバルーンとを含む非硬化型耐火性パテ組成物であって、充填剤とバインダー樹脂と中空無機フィラーと無機粉体でコーティングされた樹脂製マイクロバルーンの合計重量に対してそれぞれが占める重量割合は、前記充填剤を２５〜６５重量％、前記バインダー樹脂を２０〜４０重量％、前記中空無機フィラーを５〜４０重量％、前記無機粉体でコーティングされた樹脂製マイクロバルーンを１〜１３重量％の範囲で含有し、少なくとも前記充填剤と前記バインダー樹脂と前記中空無機フィラーと前記無機粉体でコーティングされた樹脂製マイクロバルーンの合計が１００重量％となるようにこれらを含む非硬化型耐火性パテ組成物である。ここで、少なくとも前記充填剤と前記バインダー樹脂と前記中空無機フィラーと前記無機粉体でコーティングされた樹脂製マイクロバルーンの合計が１００重量％となるようにこれらを含むとは、本発明の非硬化型耐火性パテ組成物は、充填剤とバインダー樹脂と中空無機フィラーと無機粉体でコーティングされた樹脂製マイクロバルーンの合計が、これらからなる主組成物の１００重量％となるように含む他、本発明の効果を損なわない範囲で、本発明の非硬化型耐火性パテ組成物に、不純物や添加物などのその他の材料を含むことを許容することを意味する。
【００１８】
前記中空無機フィラーの体積ＶＩの、前記無機粉体でコーティングされた樹脂製マイクロバルーンの体積ＶＣに対する体積比（ＶＣ／ＶＩ）が、０．３〜６．０倍であり、前記中空無機フィラーと前記無機粉体でコーティングされた樹脂製マイクロバルーンの合計量が、非硬化型耐火性パテ組成物として体積で見るとパテ組成物中にこれら中空無機フィラーと無機粉体でコーティングされた樹脂製マイクロバルーンは合わせて主組成物中、４５〜７２体積％含まれる非硬化型耐火性パテ組成物である。
【００１９】
前記非硬化型耐火性パテ組成物は、前記充填剤を５０〜６５重量％、前記樹脂バインダーを２０〜３０重量％、前記中空無機フィラーを８〜１５重量％、前記無機粉体でコーティングされた樹脂製マイクロバルーンを４〜７重量％の範囲で含有し、前記中空無機フィラーに対する前記樹脂製マイクロバルーンの体積比が２．０〜５．０倍の範囲を満足し、さらに前記中空無機フィラーと前記無機粉体でコーティングされた樹脂製マイクロバルーンの合計量が、非硬化型耐火性パテ組成物として体積で見るとパテ組成物中にこれら中空無機フィラーと無機粉体でコーティングされた樹脂製マイクロバルーンは合わせて主組成物中４５〜６０体積％含まれることが好ましい。前記非硬化型耐火性パテ組成物は、比重が１．０未満であることが望ましい。前記中空無機フィラーに対する前記無機粉体でコーティングされた樹脂製マイクロバルーンの体積比は、前記体積比は軽量化という意味では、比率が大きい方が望ましいが、製造時の無機粉体でコーティングされた樹脂製マイクロバルーンの飛散性や、製品の耐火性を考慮すると、体積比に上限値を設けることが望ましく、この場合、前記体積比としては、２．０〜５．０倍が好ましく、２．５〜４．５倍の範囲を満足することがさらに好ましい。軽量化の面では、樹脂製マイクロバルーンの添加量が多く、飛散性の面では、樹脂製マイクロバルーンの添加量が少ない方が良い。
【００２０】
前記充填剤は、水酸化アルミニウム、水酸化マグネシウム、タルク、フライアッシュからなる群より選ばれる１種類もしくは２種類以上を含むことが好ましく、前記バインダー樹脂は、ポリブテンオイル、液状ポリブタジエン、液状スチレンブタジエンゴム、液状クロロプレンゴム、液状イソプレンゴムからなる群より選ばれる１種類もしくは２種類以上を含むことが好ましい。前記中空無機フィラーが、フライアッシュバルーンとパーライトとシラスバルーンのいずれか１種類もしくは２種類以上を含み、前記樹脂製マイクロバルーンの殻を構成する樹脂が、アクリロニトリル樹脂、フェノール樹脂、塩化ビニリデンからなる群より選ばれる１種類もしくは２種類以上を含むことが好ましい。
【００２１】
さらに、前記非硬化型耐火性パテ組成物の１００質量部に対して、赤燐、ポリリン酸アンモニウム、リン酸エステル、硼砂、ホウ酸、ポリホウ酸ナトリウム、ホスファゼン、スズ酸亜鉛からなる群より選ばれる１種類もしくは２種類以上の混合物を、難燃剤として３〜１０質量部添加することもできる。このように、することにより、前記非硬化型耐火性パテ組成物の難燃性を向上させることができる。前記非硬化型耐火性パテ組成物の１００質量部に対して、安息香酸エステル系可塑剤、エポキシ系可塑剤、リン酸エステル系可塑剤、塩素化パラフィン可塑剤、アジピン酸系可塑剤、フタル酸エステル系可塑剤からなる群より選ばれる１種類もしくは２種類以上を、可塑剤として３〜９質量部添加することもできる。このようにすることにより、パテの混練性、パテの施工性を向上させることができる。本発明の非硬化型耐火性パテ組成物は充填剤とバインダー樹脂と中空無機フィラーと無機粉体でコーティングされた樹脂製マイクロバルーンからなる非硬化型耐火性パテ組成物の１００質量部に対して、前記非硬化型耐火性パテ組成物としての特性を害さない範囲で、難燃剤や可塑剤などの添加剤や不純物などその他の材料を合計で２５質量部の範囲で含んでも良いが、２０質量部の範囲で含むことが好ましい。この範囲であれば、他材料を含んでいても非硬化型耐火性パテ組成物としての特性上問題ない。
【００２２】
［充填剤］
本実施形態に係るパテ組成物に用いる充填剤として水酸化アルミニウム、水酸化マグネシウム、タルク、フライアッシュのいずれかを１種類もしくは２種類以上を含む。充填剤は主組成物中２５〜６５重量％を占めることが好ましく、５０〜６５重量％を占めることがより好ましい。なお、フライアッシュとしては、比重２以上のものを用いることが好ましい。充填剤の量が多すぎると、得られたパテ組成物の比重が重すぎる。また、充填剤の量が少なすぎると、得られたパテ組成物が火災時に形状を保持することが困難である。
【００２３】
［樹脂バインダー］
本実施形態に係るパテ組成物に用いるバインダーとしてはポリブテンオイル、液状ポリブタジエン、液状スチレンブタジエンゴム、液状クロロプレンゴム、液状イソプレンゴムのいずれかを１種類もしくは２種類以上を含むが、最終的な組成物がパテ状にまとまれば良く、樹脂バインダーは、特にこれらに限定されない。樹脂バインダーは主組成物中２０〜４０重量％を占めることが好ましく、２０〜３０重量％を占めることがより好ましい。樹脂バインダーの量が多すぎると、得られたパテ組成物が固まらず、液状となってしまう。また、樹脂バインダーの量が少なすぎると、粉体の割合が多いためパテとしてまとまらず、パテ組成物を得ることができなくなる。
【００２４】
［中空無機フィラー］
本実施形態に係るパテ組成物に用いる中空無機フィラーは、無機物外殻をもち中空、軽量の製品である。このような製品としては火力発電所などから得られる石炭灰（フライアッシュ）を水に浮遊させて選別した中空石炭灰であるフライアッシュバルーンや、ガラス質の微細な火山砕屑物を発泡させたシラスバルーン、同様にガラス質である火山岩を発泡させたパーライトなどがある。これらの中空無機フィラーは、いずれも主な成分がＳｉＯ２とＡｌ２Ｏ３であり１０００℃前後の耐熱性があることから組成物が燃焼した際に残存し耐火性を高めるのに有効である。代表的な成分の割合としてはフライアッシュバルーンでＳｉＯ２が６０〜６５％、Ａｌ２Ｏ３が２７〜３３％、シラスバルーンでＳｉＯ２が６５〜７３％、Ａｌ２Ｏ３が１２〜１８％、パーライトでＳｉＯ２が約７３％、Ａｌ２Ｏ３が約１７％である。上記成分の割合については産地、製法などによって異なる場合がある。粒径は、例えばそれぞれフライアッシュバルーンが５〜３００μｍ、シラスバルーンが５〜２００μｍ、パーライトが３０〜７００μｍなど、各製品のグレードにより異なった範囲を選択することができ、またはふるい分けによって適切な範囲を選ぶこともできる。真比重は０．６〜１．０の範囲にある。中でも、球状製品や耐圧性の高いグレードは製造時に圧力や機械的ストレスによる破壊を減らすことができ好適であるが、いずれにしてもパテ製造時の混練時に、充填剤と中空無機フィラー、中空無機フィラー同士の接触時のせん断応力などにより、その一部が破壊する。これらの中空無機フィラーは単体で用いることができるが、異なる種類の中空無機フィラーを複数混合して使用してもよい。中空無機フィラーは主組成物中５〜４０重量％を占めることが好ましく、８〜１５重量％を占めることがより好ましい。中空無機フィラーの量が多すぎると、得られるパテ組成物の軽量化が難しくなってしまう。また、中空無機フィラーの量が少なすぎると、パテ組成物を軽量化するには、樹脂製マイクロバルーンの量を増やさなくてはいけないため、得られたパテ組成物は、軽量化は可能であるが、逆に耐火性は劣るものとなる。なお、中空無機フィラーは、低比重中空無機フィラーや無機バルーンなどとも呼ばれる。
【００２５】
［樹脂製マイクロバルーン］
本実施形態に係るパテ組成物に用いる樹脂製マイクロバルーンは、球状の樹脂外殻をもつ中空、軽量の製品である。一般的に液状ガスを内包した状態で製造され、加熱処理によって製品粒径まで体積で数十倍膨張させられて中空球状粒子となる。外殻の樹脂としてはアクリロニトリル樹脂、フェノール樹脂、塩化ビニリデン及びそれらの変性樹脂などがある。粒径は１０〜１５０μｍでその真比重は０．０２〜０．０７程度であり、パテ組成物の軽量化に好適である。樹脂製マイクロバルーンは、低密度で柔らかいことから、取り扱いやすいように樹脂でできた外殻の外側に無機粉体をコーティングして真比重０．１〜０．３程度とした製品が一般に使用される。ここで、コーティングに使用する無機粉体は、樹脂製マイクロバルーンの表面の少なくも一部にコーティングされていれば良く、軽量性の観点からは、樹脂製マイクロバルーンの表面全体にコーティングするよりは、上記のように表面の一部にコーティングする方が望ましい。さらに樹脂製マイクロバルーンの軽量性を生かすために表面をコーティングしない樹脂製マイクロバルーンを使用すると、パテを練る工程において樹脂製マイクロバルーンの若干の飛散は伴い製造性は少し低下するものの樹脂製マイクロバルーンの表面をコーティングせずにそのままの状態で使用することもできる。
【００２６】
ここで使用される無機粉体としては炭酸カルシウム、タルク、水酸化アルミニウムが一般的であるが、特にこれらに限定されない。具体的な例としては真比重約０．０３の前記樹脂製マイクロバルーンが真比重約２．６の炭酸カルシウムでコーティングされ、コーティングの工程において重量比で樹脂製マイクロバルーン：炭酸カルシウム＝２２．５：７７．５で製造された場合、コーティングに使用した炭酸カルシウムの真比重が大きいことから、その結果得られる炭酸カルシウムでコーティングされた樹脂製マイクロバルーンの真比重は、約０．１３、体積比では樹脂製マイクロバルーン：炭酸カルシウム＝９６．２：３．８となる。このように、無機粉体でコーティングされた樹脂製マイクロバルーンは無機粉体でコーティングされていない樹脂製マイクロバルーンに対して重量では数倍異なるが、体積では数％しか変わらない粉体である。
樹脂製マイクロバルーンはこの無機粉体がコーティングされた状態で主組成物中１〜１３重量％を占めることが好ましく、４〜７重量％を占めることがより好ましい。前記無機粉体でコーティングされた樹脂製マイクロバルーンの量が多すぎると、得られたパテ組成物の耐火性が悪化する。また、前記無機粉体でコーティングされた樹脂製マイクロバルーンの量が少なすぎると、得られたパテ組成物の軽量化が困難である。前記無機粉体でコーティングされた樹脂製マイクロバルーンは、その外殻素材と構造により高い弾性を持ち、圧力や機械的ストレスによって破壊されることが少ないという特徴があり、本実施形態に係るパテ組成物を製造する際に好適である。前記無機粉体でコーティングされた樹脂製マイクロバルーンと中空無機フィラーを併用した場合、パテ組成物を製造する際の中空無機フィラーの破壊を減らすことができる。
【００２７】
［中空無機フィラーと樹脂製マイクロバルーンの配合比率］
本実施形態に係る非硬化型耐火性パテ組成物は、中空無機フィラーを主組成物中５〜４０重量％含み、無機粉体がコーティングされたかどうかにかかわらず、樹脂製マイクロバルーンの体積（Ｖ）と、その中空無機フィラーの体積ＶＩの体積比（Ｖ／ＶＩ）は０．３〜６．０倍であり、好ましくは２．０〜５．０である。樹脂製マイクロバルーンの使用量としては無機粉体がコーティングされた状態で主組成物中１〜１３重量％、無機粉体がコーティングされていない状態では主組成物中０．３〜３重量％である。体積で見るとパテ組成物中にこれら中空無機フィラーと樹脂製マイクロバルーンは合わせて主組成物中４５〜７２体積％含まれる。組成残量のうちバインダー樹脂は主組成物中２０〜４０重量％含まれ、充填剤が主組成物中の２５〜６５重量％含まれる。
【００２８】
［難燃剤］
パテ組成物の耐火性のみならず、パテ組成物そのものの難燃性を高めるために難燃剤を使用することができる。一般的な難燃剤として赤燐、ポリリン酸アンモニウム、リン酸エステル、硼砂、ホウ酸、ポリホウ酸ナトリウム、ホスファゼン、スズ酸亜鉛などが好適である。パテ組成物の１００質量部に対して、難燃剤を３〜１０質量部添加することが好ましい。
なお、ここでの難燃性とは、パテ組成物自体が燃焼しにくい特性を持つことを言い、火にさらされても着火しないか、仮にパテ組成物が着火しても、組成物に含まれる難燃剤の影響により自消する性質などをいう。一方、耐火性については、火に長時間さらされてもパテ組成物が形状を維持し、パテ組成物の反対側に火を通さない性質をいう。
【００２９】
［可塑剤］
組成物の柔らかさ、接着性、手触りなどを改善するために可塑剤を使用することができる。また使用した場合、パテの接触する対象が可塑剤入りのＰＶＣシースなどの場合、相互における可塑剤の移行を防ぎ、可塑剤の移行による影響を抑えることができる。可塑剤としては安息香酸エステル系可塑剤、エポキシ系可塑剤、リン酸エステル系可塑剤、塩素化パラフィン可塑剤、アジピン酸系可塑剤、フタル酸エステル系可塑剤などが好適である。パテ組成物の１００質量部に対して、可塑剤を３〜９質量部添加することが好ましい。
【００３０】
［繊維］
パテ組成物の型崩れ性を改善するために、パテ組成物にＰＥＴファイバー、レーヨン、セルロースなどの有機繊維を添加してもよい。
【００３１】
［加工補助剤］
パテ組成物の製造を容易に行うために、界面活性剤、滑材などの加工助材を添加してもよい。
【００３２】
［パテ組成物の製造方法］
本実施の形態に係るパテ組成物は、各原料を公知のニーダーミキサー、バンバリーミキサーなどを用いて混練することにより得られる。
【００３３】
［非硬化型耐火性パテの利用方法］
本実施の形態に係る非硬化型耐火性パテの施工の一例として、図２に示すように、区画Ａと区画Ｂを隔てる壁や床などのコンクリート９の貫通孔にケーブル１や配管を通す際に、非硬化型耐火性パテ組成物７を貫通孔に充填または盛り付けを行って閉塞することで、火災時の延焼防止措置を行うことができる。区画Ａ、Ｂは、例えば、建築物の１階と２階、ある部屋とその隣接する部屋などである。施工においては、開口内にパテ組成物７のみ充填、もしくは施工性を向上させるために、支持金具３とバックアップ材５を使用することができる。バックアップ材５を使用することで、パテ組成物７の受けができて施工が容易になると共に、反対側へのパテ組成物７の落下防止やパテの使用量削減を図ることができる。バックアップ材５には、ロックウール、グラスウール、アルカリアースシリケートウール等の鉱物繊維を使用することができる。また、それらを不織布で包み、ブロック状にして使用することもできる。バックアップ材５は図２のような支持金具３を用いることで開口内に保持する。
【００３４】
［本発明の特徴］
本実施の形態に係る非硬化型耐火性パテは、軽量化材として樹脂製マイクロバルーンと中空無機フィラーの２種類を使用することで、非硬化型で施工後の再施工性に優れながらも、比重が１未満と従来の非硬化型パテよりも軽量であることから可搬性に優れ、かつ燃焼時は硬化して耐火性にも優れる非硬化型耐火性パテである。
【実施例】
【００３５】
以下、本発明を実施例と比較例に基づきさらに詳細に説明する。ただし本発明はこれらの実施例に限定されるものではない。なお、表中では樹脂製マイクロバルーンを「樹脂バルーン」と省略表記している。
【００３６】
＜比較例１〜２＞
比較例１〜２は、バインダー樹脂に充填剤を添加せず、樹脂製マイクロバルーン、もしくは中空無機フィラーのみを添加した場合の組成である。
＜比較例３〜１１＞
比較例３〜１１は、バインダー樹脂に充填剤を添加し、さらに軽量化材として樹脂製マイクロバルーンを添加し、比重を１．０未満となるようにした組成である。
＜比較例１２〜１５＞
比較例１２〜１５は、バインダー樹脂に充填剤を添加し、さらに軽量化材として中空無機フィラーを添加し、比重を１．０未満となるようにした組成である。
＜実施例１〜１４＞
実施例１〜１４は、バインダー樹脂に充填剤を添加し、さらに軽量化材として樹脂製マイクロバルーン、および中空無機フィラーとしてフライアッシュバルーンを添加し、比重が１．０未満となるようにした組成である。
＜実施例１５〜２０＞
実施例１５〜２０は、フライアッシュバルーン以外の中空無機フィラーを使用、もしくは複数の中空無機フィラーを使用した組成である。
＜実施例２１＞
実施例２１は、中空無機フィラーとしてフライアッシュバルーンを使用し、樹脂製マイクロバルーンとしては無機粉体でコーティングされていない樹脂製マイクロバルーンを使用した組成である。
【００３７】
各実施例・比較例に係るパテ組成物は、表１〜８に記載の割合で原料をニーダーミキサーにて混練することにより得られる。
【００３８】
使用されている原料を以下に説明する。
・ポリブタジエン：液状ポリブタジエンゴム
・ポリブテンオイルＡ：ポリブテンオイル（数平均分子量２４００、４０℃での動粘度２０６０００ｍｍ２／ｓ、１００℃での動粘度４７００ｍｍ２／ｓ）
・ポリブテンオイルＢ：ポリブテンオイル（数平均分子量２９００、４０℃での動粘度１６００００ｍｍ２／ｓ、１００℃での動粘度３７１０ｍｍ２／ｓ）
・ポリブテンオイルＣ：ポリブテンオイル（数平均分子量４３０、４０℃での動粘度１１０ｍｍ２／ｓ、１００℃での動粘度９．５ｍｍ２／ｓ）
・可塑剤：アジピン酸系可塑剤
・樹脂バルーンＡ：アクリロニトリル樹脂の外殻を持ち、炭酸カルシウムの無機粉体でコーティングされている樹脂製マイクロバルーン。平均粒子径は５０〜７０μｍ、真比重は０．１２±０．０２（コーティング込み）
・樹脂バルーンＢ：アクリロニトリル樹脂の外殻を持ち、無機粉体でコーティングはされていない樹脂製マイクロバルーン。平均粒子径は４０〜６０μｍ、真比重は０．０３０±０．００５
・タルク：タルクの粉末
・水酸化アルミニウム：平均粒径２５μｍの水酸化アルミニウムの粉末
・中空無機フィラーＡ：フライアッシュバルーン（粒子径５〜３００μｍ、真比重：０．６５〜０．８５ｇ/ｃｍ３、嵩比重０．３〜０．５ｇ/ｃｍ３）
・中空無機フィラーＢ：パーライト（粒子径３０〜７００μｍ、真比重：０．８０〜１．００ｇ/ｃｍ３、嵩比重０．３〜０．４ｇ/ｃｍ３）
・中空無機フィラーＣ：シラスバルーン（粒子径５〜２００μｍ、真比重：０．８０〜１．００ｇ/ｃｍ３、嵩比重０．１２〜０．１８ｇ/ｃｍ３）
・有機繊維Ａ：レーヨン繊維
・有機繊維Ｂ：ＰＥＴファイバー（ポリエチレンテレフタレート樹脂製の繊維）
・難燃剤Ａ：赤リン
・難燃剤Ｂ：ポリリン酸アンモニウム
【００３９】
［物性］
各実施例・比較例で得られたパテ組成物の比重を測定した。また、混合する原料組成から計算される比重と比較した。また、得られたパテ組成物の性状を観察した。
【００４０】
［電気炉試験による耐火性の評価］
電気炉試験により耐火性の評価を行った。評価方法は下記のとおりである。
（１）得られた組成を約３立方ｃｍになるように計り取り、一辺約１．５ｃｍの立方体を作成する。
（２）あらかじめ６００℃に熱しておいた電気炉中に、上記立方体を不燃材料でできた板に載せて投入し、１０分放置する。
（３）１０分後、不燃材料でできた板ごと取り出して観察する。
評価は立方体サンプルを燃焼後に電気炉から取り出した時の灰の形状、および、触った時の灰の崩れやすさを目視で判定した。
ここで、図１の電気炉による燃焼試験後の比較例５と実施例９の材料の外観写真から分かるように、燃焼試験後の崩れの状態は容易に目視で判断できる。
【００４１】
この評価で、電気炉から取り出した時点で灰が崩れているサンプルや触ると簡単に崩れてしまう組成は施工状態で燃焼試験を行った場合も耐火性に乏しい。一方でこの試験で灰が崩れずに形状を保ち、収縮などが起きていない場合は施工状態の燃焼試験においても耐火性が高くなる傾向を示す。
【００４２】
【表１】
0005598880.tif 000002
【００４３】
【表２】
0005598880.tif 000003
【００４４】
【表３】
0005598880.tif 000004
【００４５】
【表４】
0005598880.tif 000005
【００４６】
【表５】
0005598880.tif 000006
【００４７】
【表６】
0005598880.tif 000007
【００４８】
【表７】
0005598880.tif 000008
【００４９】
【表８】
0005598880.tif 000009
【００５０】
［実施例・比較例の考察］
比較例１に示されるように、軽量化材の中空無機フィラーと樹脂バインダーのみの組成とした場合、燃焼時に中空無機フィラーは燃えずに残るが、さらさらの砂状となり崩れてしまうため、構造物として耐火性が得られず、燃焼後の形状を保持するために他の充填剤が必須である。
【００５１】
比較例２に示されるように、軽量化材の樹脂製マイクロバルーンと樹脂バインダーのみの組成とした場合、燃焼時には組成が７５重量％以上燃え尽きてしまい、ほとんど残らないため耐火性はない。
【００５２】
比較例３〜１１に示されるように、充填剤とバインダー樹脂に軽量化材として樹脂製マイクロバルーンのみを加えた組成とした場合は、いずれの場合も燃焼後に崩れやすく十分な耐火性が得られない。例えば、比重１を下回るような組成として樹脂バインダーを主組成物中約３６．８重量％、充填剤としてタルクを主組成物中約５８．３重量％、樹脂製マイクロバルーンを主組成物中約４．９重量％（体積では主組成物中約３８．１体積％）からなる比較例９のような組成が考えられるが、この組成は燃焼後に崩れやすく、十分な耐火性が得られなかった。
【００５３】
比較例１２〜１５に示されるように、充填剤とバインダー樹脂に軽量化材として中空無機フィラーのみを加えた組成とした場合、十分な耐火性が得られなかった。例えば、比重１を下回るような組成として、樹脂バインダーを３０重量％、充填剤としてタルクを３８重量％とし、中空無機フィラーを３２重量％からなる比較例１２のような組成があるが、やはり十分な耐火性が得られない。また、比較例１４、１５にかかるパテ組成物は、パテとして使用するには、手触りや硬さが良くない上、電気炉試験後に力が加わった場合に崩れやすかった。
【００５４】
実施例１〜２１は比重０．６から１．０の組成であり、いずれも耐火性能に優れ、施工状態での燃焼試験においても問題はみられない。しかし組成の比重が小さいものほど樹脂製マイクロバルーンの配合量が多く耐火性が下がりやすい。また、比重を維持しつつ樹脂製マイクロバルーンを減らすために、同比重に相当する樹脂製マイクロバルーンと充填剤を、中空無機フィラーに置き換えると、中空無機フィラーの配合量が多くなって製造時の中空無機フィラーの破壊が増え、安定した製造が難しくなる。
【００５５】
このため実施例７〜１４にあるように、非硬化型耐火性パテ組成物として中空無機フィラーＡを主組成物中それぞれ８．４〜１２．８重量％含み、その中空無機フィラーＡに対し体積比で２．０〜５．０倍の範囲を満足するように、５．０〜６．５重量％の樹脂製マイクロバルーンを含んでいる。体積で見るとパテ組成物中にこれら中空無機フィラーＡと樹脂製マイクロバルーンは合わせて主組成物中５０．４〜５６．２体積％含まれる。組成残量のうち樹脂バインダーは主組成物中２０．５〜２９．７重量％含まれ、充填剤が主組成物中５３．４〜６３．２重量％含まれる。
【００５６】
実施例１５〜２０には、中空無機フィラーを中空無機フィラーＡから中空無機フィラーＢ、中空無機フィラーＣに変更した場合、およびこれらを複数種類使用した場合の組成を示す。実施例１５〜１９は実施例１３に対応する組成で重量％は実施例１３と等しく、体積％は各中空無機フィラーの真比重に応じて変動する。実施例２０は中空無機フィラーＡ、Ｂ、Ｃ、三種を使用した場合の組成である。
【００５７】
実施例１５〜１６に示されるように中空無機フィラーＡと中空無機フィラーＢは相互に置き換えること、および混合することに問題はない。
【００５８】
中空無機フィラーＣはその粒径の細かさの違いから中空無機フィラーＡや中空無機フィラーＢと比較して表面積が増加し、充填密度が高くなることからパテにしたときに多少硬くなるという特徴を有するが、中空無機フィラーとしては中空無機フィラーＡや中空無機フィラーＢとほぼ同列に取り扱うことが可能であり、中空無機フィラーＣ（シラスバルーン）を用いた実施例１７〜１９のように耐火性能は十分である。実施例１７は実施例１３に対応した組成であり、かつ中空無機フィラーＡと中空無機フィラーＣを重量で１：１の比率で含む組成で、総合評価としては良好（総合評価◎）である。上記の理由により、実施例１８は実施例１３に対応した中空無機フィラーＣ単体の組成であるため、パテとしては固めでつなぎが悪く、総合評価としては実施例１〜６と同等（総合評価△）である。同様に上記の理由により、実施例１９は実施例１３に対応した組成であり、かつ中空無機フィラーＢと中空無機フィラーＣを重量で１：１の比率で含む組成だが、パテとしては少し固めであり総合評価としては実施例１〜６と同等（総合評価○）である。実施例２０は、中空無機フィラーＡ、Ｂ，Ｃをともに所定割合で含む組成であり、総合評価は◎で問題はなかった。
なお、中空無機フィラーＣのみを中空無機フィラーとして用いる場合でも、各組成を調整することで、実施例１０、１１とほぼ同様の評価（総合評価◎）の組成も得られた。
【００５９】
実施例２１は実施例１３に対応した組成で、無機粉体でコーティングされた樹脂製バルーンＡの樹脂製バルーン部分に対応する体積をコーティングされていない樹脂製バルーンＢに置き換え、無機粉体コーティング部分に対応する体積を中空無機フィラーＡに置き換えた組成である。ここで無機粉体コーティングに相当する部分を中空無機フィラーＡに置き換えたのは軽量化のためである。置き換えは上記のように体積を置き換えるように重量配合しているため、実施例１３における樹脂バルーンＡの６．４重量％から実施例２１における樹脂バルーンＢでは１．４重量％となる。これによりパテ組成物の比重は実施例１３に比べると軽くなるが、その物性は実施例１３とほぼ変わらない。
【００６０】
［耐火性試験］
実際に使用される状況を想定し、厚さ７５ｍｍの軽量気泡コンクリ―トパネルに直径１６０ｍｍの開口を設け、図２のように、ケーブルと配管を貫通させた試験体に耐火性パテを施工して６０分の耐火試験を実施した。加熱は図３のＩＳＯ８３４に準じた標準加熱曲線に従って行い、６０分間で最大９４５℃まで加熱した。耐火性パテとしては、実施例７に係る非硬化型耐火性パテを用いた。
バックアップ材には板状ロックウールを開口の形状に合わせて切断したものと、生体溶解性のアルカリアースシリケートウールブランケットを不織布で包んだブロックをそれぞれ厚さ２５ｍｍで開口内に充填し、その上に本開発品を１０〜３５ｍｍの厚さで充填した。
試験の結果、表９のように全ての条件で合格し、実施例７に係る非硬化型耐火性パテが十分な耐火性能を有することが確認できた。同様に、実施例１から実施例６及び実施例８〜実施例２１のパテについても、同様の耐火性試験を行った結果、いずれも材料も耐火性は良好で、且つ比重が１未満となるため、耐火性と軽量性の両者に優れることが確認された。
【００６１】
【表９】
0005598880.tif 000010
【００６２】
以上、添付図面を参照しながら、本発明の好適な実施形態について説明したが、本発明は係る例に限定されない。当業者であれば、本願で開示した技術的思想の範疇内において、各種の変更例または修正例に想到しえることは明らかであり、それらについても当然に本発明の技術的範囲に属するものと了解される。
【符号の説明】
【００６３】
１………ケーブル
３………支持金具
５………バックアップ材
７………非硬化型耐火性パテ組成物
９………コンクリート
１１………区画Ａ
１３………区画Ｂ
【図２】
0005598880.tif 000011
【図３】
0005598880.tif 000012
【図１】
0005598880.tif 000013